(57)【要約】【課題】  長尺のライナを使用し、かつ屈曲箇所の多い場合においても短時間から長時間の溶接に至るまでワイヤ送給性が良好でチップ摩耗が少なく、アークが安定した溶接を行うことができるガスシールドアーク溶接用フラックス入りワイヤを提供する。【解決手段】  ガスシールドアーク溶接用フラックス入りワイヤ表面長手方向に不連続な長溝をワイヤ円周方向に複数有し、該長溝内にワイヤ１０ｋｇ当り二硫化モリブデンが０．２〜２．０ｇおよび炭酸石灰がＣａ換算値で０．０５〜０．４ｇ固着されており、さらに常温で液体である潤滑油の１種以上からなる送給潤滑剤がワイヤ１０ｋｇ当たり０．１〜２．５ｇ付着していることを特徴とする。また、長溝内にワイヤ１０ｋｇ当り四弗化エチレンがＦ換算値で０．０５〜０．５ｇ固着されていることも特徴とするガスシールドアーク溶接用フラックス入りワイヤ。【選択図】    図１
2010201455.tif 000002
【特許請求の範囲】
【請求項１】
ガスシールドアーク溶接用フラックス入りワイヤ表面長手方向に不連続な長溝をワイヤ円周方向に複数有し、該長溝内にワイヤ１０ｋｇ当り二硫化モリブデンが０．２〜２．０ｇおよび炭酸石灰がＣａ換算値で０．０５〜０．４ｇ固着されており、さらに常温で液体である潤滑油の１種以上からなる送給潤滑剤がワイヤ１０ｋｇ当たり０．１〜２．５ｇ付着していることを特徴とするガスシールドアーク溶接用フラックス入りワイヤ。
【請求項２】
長溝内にワイヤ１０ｋｇ当り四弗化エチレンがＦ換算値で０．０５〜０．５ｇ固着されていることを特徴とする請求項１に記載のガスシールドアーク溶接用フラックス入りワイヤ。
【発明の詳細な説明】
【技術分野】
【０００１】
本発明は、ワイヤ送給性およびアーク安定性に優れた全自動および半自動溶接用のガスシールドアーク溶接用フラックス入りワイヤに関する。
【背景技術】
【０００２】
一般にフラックス入りワイヤを用いたガスシールドアーク溶接には、細径（０．８〜１．６ｍｍ）のガスシールドアーク溶接用フラックス入りワイヤが使用される。ガスシールドアーク溶接用フラックス入りワイヤはスプールに巻かれた、あるいはペールパックに装填された形態で溶接に供せられる。このガスシールドアーク溶接用フラックス入りワイヤの使用に際しては、ワイヤ送給機の送給ローラによりスプールあるいはペールパックからワイヤを引き出すとともに後続するコンジットケーブルに内包されたコンジットライナ（以下、ライナという。）内に押し込み、このライナを経由して、コンジットケーブル先端に取り付けられた溶接トーチ内の給電チップまで送給する方式が採用されている。ワイヤはこの給電チップと被溶接材間で電圧を印加されてアーク溶接が行われる。
【０００３】
ここで使用されるライナは鋼線をスパイラル状にして形成したフレキシブルなガイド管であり、その長さは通常３〜６ｍ程度であるが広域の溶接を行う場合には１０〜２０ｍの長尺なものとなり、溶接個所までの距離に合わせて選択使用される。この方式によれば、造船現場等の溶接個所が狭隘な、あるいは高低差がある場所でも、コンジットケーブル（ライナ）を沿わすことにより比較的容易に溶接が行える利点がある。
【０００４】
ところが、使用時に次のような問題が生じることがあり、その解決を求められている。安定した溶接を行うためには、ガスシールドアーク溶接用フラックス入りワイヤを決められた一定の速度で溶接部に供給すること、つまりワイヤ送給性が良好であることが必要となる。ワイヤは送給ローラの送給力によってライナ内に押し込まれ、一方、ライナ内面からは接触摩擦による送給抵抗を受ける。このとき、ライナが直線状態に近い比較的優しい使用環境化の場合には、送給抵抗はそれほど大きくならず、ワイヤ送給性に問題は生じないが屈曲個所が多く、屈曲半径（曲率半径）が小さく、あるいはライナが長尺化した場合等の過酷な使用環境下の場合には、送給抵抗が増加し送給力とのバランスが崩れ、ワイヤ送給性が悪化する。
【０００５】
ガスシールドアーク溶接用フラックス入りワイヤのワイヤ送給性を向上させる方法としては、ワイヤ表面に滑り性が良好な潤滑剤を塗布することが重要である。その潤滑剤として、特開平７−９７５８３号公報（特許文献１）および特開平８−１５５６７１号公報（特許文献２）に記載されているように炭化水素系鉱物油、動物油および植物油をワイヤ表面に塗布してワイヤ送給性を向上した技術の開示がある。しかし、これらの潤滑油を塗布したワイヤでは、長尺のライナを使用し屈曲箇所の多い場合の溶接においては送給抵抗が大きく、ワイヤ送給性が不良でアークが非常に不安定であった。
【０００６】
また、特開２００４−３４１３１号公報（特許文献３）には、植物油、動物油、鉱物油および合成油からなる群から選択された１種以上で構成される基油に、ＭｏＳ2 、ＷＳ2 、黒鉛、ＰＴＦＥの単体あるいは１種以上の混合物を主成分とする固体潤滑剤を複合させた送給潤滑剤をワイヤ長手および周方向に均一塗布したガスシールドアーク溶接用ワイヤが、特開２００３−２２５７９４号公報（特許文献４）には、ワイヤ表面下層部にＭｏＳ2 、ＢＮ、ワックス、Ｋ化合物および銅粉を有し、上層部に脂肪酸エステルおよび／または潤滑剤を有するガスシールドアーク溶接用ワイヤが開示されている。
【０００７】
これら固体潤滑剤を含む溶接用ワイヤは、特にライナ内入口側でのライナとの接触によりワイヤ表面から脱落しやすく、長尺のライナの場合溶接トーチ近傍においてワイヤ表面の潤滑剤付着量が少なくなって送給抵抗が大きくなる。さらに脱落した固体潤滑剤、ライナとの摩擦によって削られた銅めっき粉、Ｆｅ粉およびワイヤとの摩擦によって削られたライナ表面のＺｎ粉、Ｆｅ粉などがライナ内で堆積するため、長期間溶接すると徐々にワイヤ送給性が劣化し、アークが不安定になるという問題もある。
【０００８】
一方、ワイヤ表面に銅めっきが施されていないワイヤは、上記のめっき剥離の問題とともに、ワイヤ製造時に工程を省略できること、およびめっき廃液の取扱が不要になるなどの利点から従来から種々の研究がされ実用化されている。例えば、特開平１１−１４７１９５号公報（特許文献５）には、ワイヤ表面に環状構造を有する炭化水素化合物を存在させて、潤滑物質の剥離を抑制して良好なワイヤ送給性を得るというめっきなし鋼ワイヤが開示されている。
【０００９】
さらに、特開２００５−１６９４１５号公報（特許文献６）には、高級脂肪酸、アルカリ石鹸、金属石鹸、ＭｏＳ2 、黒鉛、ＢＮ、フッ化物、タルクおよびマイカのうちの１種以上からなる固形潤滑剤皮膜と、その外周に脂肪酸エステルおよび潤滑油の１種以上の液体潤滑油を塗布し、スパッタ発生量の抑制とワイヤ送給性に優れためっきなし鋼ワイヤが開示されている。
【００１０】
しかし、ワイヤ表面に潤滑剤を塗布しためっきなし鋼ワイヤは、特にライナ内入口側でのライナとの接触により潤滑剤がワイヤ表面から脱落しやすく、長尺のライナの場合溶接トーチ近傍においてワイヤ表面の潤滑剤付着量が少なくなって送給抵抗が大きくなる。さらに脱落した潤滑剤、ライナとの摩擦によって削られたＦｅ粉およびワイヤとの摩擦によって削られたライナ表面のＺｎ粉、Ｆｅ粉などがライナ内で堆積するため、長期間溶接すると徐々にワイヤ送給性が劣化し、アークが不安定になる。さらに、チップも摩擦によって摩耗して、アークが不安定になるという問題が生じて満足できるものではない。
【００１１】
上記ワイヤ送給性の向上は、特に半自動で全姿勢溶接において溶接作業性が優れ高能率な溶接が可能なめっき有りおよびめっきなしのフラックス入りワイヤにおいて改善を強く要求されている。
【特許文献１】特開平７−９７５８３号公報
【特許文献２】特開平８−１５５６７１号公報
【特許文献３】特開２００４−３４１３１号公報
【特許文献４】特開２００３−２２５７９４号公報
【特許文献５】特開平１１−１４７１９５号公報
【特許文献６】特開２００５−１６９４１５号公報
【発明の開示】
【発明が解決しようとする課題】
【００１２】
本発明は、長尺のライナを使用し、かつ屈曲箇所の多い場合においても短時間から長時間の溶接に至るまでワイヤ送給性が良好でチップ摩耗が少なく、アークが安定した溶接を行うことができるガスシールドアーク溶接用フラックス入りワイヤを提供することを目的とする。
【課題を解決するための手段】
【００１３】
本発明の要旨とするところは、ガスシールドアーク溶接用フラックス入りワイヤ表面長手方向に不連続な長溝をワイヤ円周方向に複数有し、該長溝内にワイヤ１０ｋｇ当り二硫化モリブデンが０．２〜２．０ｇおよび炭酸石灰がＣａ換算値で０．０５〜０．４ｇ固着されており、さらに常温で液体である潤滑油の１種以上からなる送給潤滑剤がワイヤ１０ｋｇ当たり０．１〜２．５ｇ付着していることを特徴とする。また、長溝内にワイヤ１０ｋｇ当り四弗化エチレンがＦ換算値で０．０５〜０．５ｇ固着されていることも特徴とするガスシールドアーク溶接用フラックス入りワイヤにある。
【発明の効果】
【００１４】
本発明のガスシールドアーク溶接用フラックス入りワイヤによれば、長尺のライナを使用し、かつ屈曲箇所の多い場合の溶接においても給電チップでの通電が安定し、さらに短時間から長時間に至る溶接でも良好なワイヤ送給性およびアークが安定した溶接が可能となる。
【発明を実施するための形態】
【００１５】
本発明者らは、前記課題を解決するためにガスシールドアーク溶接用フラックス入りワイヤ表面状態および塗布する送給潤滑剤について種々検討した。その結果、ワイヤ表面長手方向に不連続な長溝をワイヤ円周方向に複数有する長溝内に炭酸石灰により二硫化モリブデンを固着させ、その上部に常温で液体である潤滑油からなる送給潤滑剤を塗布することにより、ライナの長さおよび屈曲に関係なく、短時間から長時間に至る溶接においても良好なワイヤ送給性およびアークが安定した溶接ができることを見出した。さらに、ワイヤ表面の長溝内に二硫化モリブデンおよび炭酸石灰とともに四弗化エチレンを固着することによって、ワイヤ送給性がさらに向上することも見出した。以下、本発明の内容を詳細に説明する。
【００１６】
図１は、本発明のガスシールドアーク溶接用フラックス入りワイヤ表面の模式図である。この図１に示すように、ワイヤ表面１長手方向２に不連続な長溝３をワイヤ円周方向４に複数有している。図２は、図１のＡ−Ａ断面図を模式的に示す図である。この図２に示すように、長溝３の溝内には二硫化モリブデンおよび炭酸石灰が強固に固着されているので長尺のライナを用いて長時間溶接してもワイヤ表面１がライナと接触して送給潤滑剤５の皮膜が削り取られても長溝３内に固着された二硫化モリブデンが摩擦抵抗を下げてワイヤ送給抵抗が増加することはない。また、めっきなしワイヤにおいてもチップ摩耗が極めて少なくなる。なお、図２中６はめっき層または鋼素地を示す。
【００１７】
長溝内の二硫化モリブデン固着量がワイヤ１０ｋｇ当り０．２ｇ（以下、ｇ／ワイヤ１０ｋｇＷという。）未満であると、長尺のライナを使用した場合摩擦抵抗が大きくなり、十分なワイヤ送給性改善効果が得られない。また、めっきなしワイヤの場合はチップ摩耗量が大きくなってアークが不安定となる。一方、長溝内の二硫化モリブデン固着量が２．０ｇ／１０ｋｇＷを超えると、ワイヤ送給ローラ部でワイヤがスリップしてアークが不安定になる。
【００１８】
長溝内の炭酸石灰は、二硫化モリブデンを強固に長溝内に固着して、屈曲したライナとの接触においても削り取られることがないので長尺のライナを使用してもワイヤ送給性が劣ることがない。長溝内の炭酸石灰のＣａ換算値が０．０５ｇ／ワイヤ１０ｋｇ未満であると、屈曲したライナとの接触において二硫化モリブデンが削り取られて長尺のライナを使用した場合ワイヤ送給性が不良になる。また、めっきなしワイヤの場合はチップ摩耗量が大きくなってアークが不安定になる。一方、長溝内の炭酸石灰のＣａ換算値が０．４ｇ／ワイヤ１０ｋｇを超えるとスパッタ発生量が多くなる。
【００１９】
ワイヤ表面の常温で液体である潤滑油の１種以上からなる送給潤滑剤は、ワイヤ表面との物理吸着により潤滑膜を形成してワイヤ送給時にワイヤ送給性を向上させるとともに耐錆性を向上させる。常温で液体である潤滑油は、動植物油、鉱物油あるいは合成油の何れでもよい。
【００２０】
動植物油としてはパーム油、菜種油、ひまし油、豚油、牛油、魚油等を、鉱物油としてはマシン油、タービン油、スピンドル油等を用いることができる。合成油としては炭化水素系、エステル系、ポリグリコール系、ポリフェノール系、シリコーン系、フロロカーボン系を用いることができる。また、前記潤滑油に硫化油脂、硫化エステル、硫化脂肪酸および硫化オレフインの１種または２種以上である硫黄含有の潤滑油を用いることもできる。
【００２１】
ワイヤ表面の送給潤滑剤付着量は、０．１〜２．５ｇ／１０ｋｇＷとする。ワイヤ表面の送給潤滑剤付着量が０．１ｇ／１０ｋｇＷ未満では、潤滑性能不足によりワイヤ表面とライナとの摩擦係数が増大し、送給抵抗の増加抑制効果は期待できずワイヤ送給性が不良となる。また、めっきなしワイヤの場合はチップ摩耗量が大きくなってアークが不安定になる。一方、２．５ｇ／１０ｋｇＷを超えると、過剰付着により送給ローラがスリップしてアークが不安定になる。また、長時間の溶接ではライナ内に送給潤滑剤が堆積しワイヤ送給性が不良となる。さらに、潤滑油成分は、Ｃ−Ｈ結合で構成されているため、溶接時に多量の水素が混入し、溶接金属部にピットやブローホールが生じやすくなる。
【００２２】
長溝内の四弗化エチレンは、二硫化モリブデンをワイヤ周方向および長手方向に均一に分散させて、ワイヤ送給性をさらに向上する。長溝内の四弗化エチレンのＦ換算値が０．０５ｇ／ワイヤ１０ｋｇ未満であると、二硫化モリブデンをワイヤ周方向および長手方向に均一に分散させることができず、部分的に摩擦抵抗が大きくなったりワイヤ送給ローラ部でスリップしてアークが不安定になる。一方、長溝内の四弗化エチレンのＦ換算値が０．５ｇ／ワイヤ１０ｋｇを超えるとスパッタ発生量が多くなる。
【００２３】
本発明のガスシールドアーク溶接用フラックス入りワイヤの製造方法は、鋼製外皮にフラックスを充填してワイヤ表面に銅めっきを施した、または銅めっきなしのワイヤ径２〜４ｍｍの素線表面に二硫化モリブデンおよび炭酸石灰またはさらに四弗化エチレンを含む二硫化モリブデンを付着させローラダイスまたは孔ダイスで製品径まで伸線して、ワイヤ表面長手方向に不連続な長溝をワイヤ円周方向に複数設けて長溝内に二硫化モリブデンおよび炭酸石灰またはさらに四弗化エチレンを固着させる。次いで送給潤滑剤を塗布して製品とする。長溝の大きさおよび長溝内の二硫化モリブデンおよび炭酸石灰またはさらに四弗化エチレンの固着量は、二硫化モリブデンおよび炭酸石灰またはさらに四弗化エチレンの含有量、粒径、ワイヤ素線径および縮径量などを変えて調整する。
【００２４】
なお、二硫化モリブデンの固着量の測定は、銅めっき有りワイヤはアンモニア水に過酸化水素水を加えた溶液でワイヤ表面の銅めっきを溶解してその溶液中の二硫化モリブデンを分析し、めっきなしワイヤは塩酸水溶液でワイヤ表面を溶解してその溶液中の二硫化モリブデンを分析して求める。
【００２５】
炭酸石灰のＣａ換算値の固着量の測定は、銅めっき有りワイヤはアンモニア水に過酸化水素水加えた溶液でワイヤ表面の銅めっきを溶解してその溶液中のＣａを分析し、めっきなしワイヤは塩酸水溶液でワイヤ表面を溶解してその溶液中のＣａを分析して求める。
四弗化エチレンのＦ換算値の固着量の測定は、酸素雰囲気中で５００℃で焼成し、発生したＦを水に吸収させ、Ｆ量をイオン電極法により分析する。
【００２６】
本発明の対象とするガスシールドアーク溶接用フラックス入りワイヤは、図３（ａ）、（ｂ）に示すように鋼製外皮７内にフラックス８を充填し、合せ目９を有する断面構造のシームタイプのめっきなしフラックス入りワイヤ、図３（ｃ）に示す断面構造のシームレスタイプのめっきなしおよび銅めっき有りのフラックス入りワイヤを対象とする。
【実施例】
【００２７】
以下、本発明の効果を実施例により具体的に説明する。
図３の（ａ）のシームタイプ（めっきなし）と図３の（ｃ）のシームレスタイプ（めっき有りおよびめっきなし）のフラックス入りワイヤ（ＪＩＳ  Ｚ  ３３１３  ＹＦＷ−Ｃ５０ＤＲ）素線（３〜４ｍｍ径）に各種粒径（３０μｍ以下）の二硫化モリブデンおよび炭酸石灰または二硫化モリブデンと炭酸石灰に四弗化エチレンを混合したものをワイヤ素線に付着させて伸線してワイヤ表面長手方向に不連続な長溝を付して二硫化モリブデンおよび炭酸石灰または二硫化モリブデンと炭酸石灰に四弗化エチレンを固着したのちに各種送給潤滑剤を塗布して、表１に示すワイヤ径１．４ｍｍのスプール巻きワイヤとした。
【００２８】
【表１】
2010201455.tif 000003
表１に示す各試作ワイヤを用いて、ワイヤ送給性および溶接後のライナ内への潤滑剤、他の堆積量を調べた。
【００２９】
ワイヤ送給性評価試験は、図４に示す装置を用いて行った。図４においてワイヤ送給機１０にセットされたスプール巻きワイヤ１１は、送給ローラ１２により引き出され、コンジットケーブル１３に内包したライナを経てその先端のトーチ１４まで送給される。そして給電チップと鋼板１６の間でビードオンプレート溶接を行う。コンジットケーブル１３は６ｍ長で、ワイヤに送給抵抗を与えるために、トーチ手元のコンジットケーブル屈曲をＳ字にした。また、１５０ｍｍ径のループを２つ形成した屈曲部１５を設けた。ワイヤ送給機１０には送給ローラの周速度Ｖｒ（＝設定ワイヤ速度）の検出器、ワイヤの実速度（Ｖｗ）検出器１７を備えている。送給性評価指標のスリップ率ＳＬはＳＬ＝（Ｖｒ−Ｖｗ）／Ｖｒ×１００％で表される。また、送給ローラ１２部に設けられたロードセル１８により送給時にワイヤがライナから受ける反力を送給抵抗Ｒとして検出した。
【００３０】
溶接試験は、表２に示す溶接条件で、１０分溶接後５分休憩を１０回繰り返し合計１００分溶接し、１０分毎の送給抵抗Ｒとスリップ率ＳＬを測定し、平均値を求めた。各溶接時間で送給抵抗Ｒが５ｋｇｆ以下、スリップ率ＳＬが３％以下の場合に送給性良好と判定した。
【００３１】
【表２】
2010201455.tif 000004
また、溶接後のライナ内の堆積量を調査した。堆積量は、ライナを５０ｃｍ間隔で切断し、温トルエン抽出法により全ての堆積物の重量を測定した。堆積量がライナ長さ１００ｃｍ当たり５０ｍｇ以下を良好と判定した。
【００３２】
アークの安定性は、アーク状態を観察して評価した。スパッタ発生状態の評価は、小粒で少ないものを○、小粒または大粒で多いものを×として評価した。また、チップの摩耗量は、試験毎に新しい市販のチップ（内径１．５ｍｍ）を用いて、溶接試験終了後最も摩耗量の多い箇所の内径を測定した。チップ摩耗量の評価は、摩耗量が０．１ｍｍ以下を良好と評価した。それらの結果を表３にまとめて示す。
【００３３】
【表３】
2010201455.tif 000005
表１および表３中、ワイヤＮo.１〜８が本発明例、ワイヤＮo.９〜１６は比較例である。      
【００３４】
本発明例であるワイヤＮo.１〜８は、ワイヤ表面長手方向の不連続な長溝に二硫化モリブデンおよび炭酸石灰または二硫化モリブデン、炭酸石灰および四弗化エチレンを適量固着し、常温で液体である潤滑油の１種以上を適量含む送給潤滑剤が適量塗布されているので送給抵抗Ｒおよびスリップ率ＳＬが低くアークが安定し、ライナ内の堆積量およびチップ磨耗も少ないなど極めて満足な結果であった。
【００３５】
なお、ワイヤＮo.３およびＮo.５は、ワイヤ表面長手方向の不連続な長溝に四弗化エチレンを含んでいないので送給抵抗Ｒおよびスリップ率ＳＬが若干高値であった。比較例中ワイヤＮo.９は、二硫化モリブデン固着量が少ないので送給抵抗Ｒが高く、めっき無しワイヤであるのでチップ摩耗量が大きくアークが不安定であった。また、送給潤滑剤量が多いのでスリップ率ＳＬが高くアークが不安定で、ライナ内の堆積量も多かった。
【００３６】
ワイヤＮo.１０は、二硫化モリブデン固着量が多いのでスリップ率ＳＬが高くアークが不安定であった。また、四弗化エチレンのＦ換算値が多いのでスパッタ発生量が多かった。ワイヤＮo.１１は、炭酸石灰が固着されていないので送給抵抗Ｒが高くライナ内の堆積量も多かった。また、めっき無しワイヤであるのでチップ摩耗量が大きくアークが不安定であった。
【００３７】
ワイヤＮo.１２は、ワイヤ表面に固着された炭酸石灰のＣａ換算値が多いのでスパッタ発生量が多かった。また、四弗化エチレンが固着されていないので送給抵抗Ｒおよびスリップ率ＳＬが若干高値でアークがやや不安定であった。ワイヤＮo.１３は、ワイヤ表面に固着された炭酸石灰のＣａ換算値が多いのでスパッタ発生量が多かった。また、送給潤滑剤量が少ないので送給抵抗Ｒが高く、めっき無しワイヤであるのでチップ摩耗量が大きくアークが不安定であった。
【００３８】
ワイヤＮo.１４は、二硫化モリブデン固着量が少ないので送給抵抗Ｒが高かった。ワイヤＮo.１５は、ワイヤ表面に固着された炭酸石灰のＣａ換算値が少ないので送給抵抗Ｒが高くライナ内の堆積量も多かった。また、四弗化エチレンのＦ換算値が多いのでスパッタ発生量が多かった。ワイヤＮo.１６は、送給潤滑剤量が少ないので送給抵抗Ｒが高かった。
【図面の簡単な説明】
【００３９】
【図１】本発明のガスシールドアーク溶接用フラックス入りワイヤ表面の模式図である。
【図２】図１のＡ−Ａ断面図である。
【図３】ガスシールドアーク溶接用フラックス入りワイヤの断面構造例を示した模式図である。
【図４】本発明の実施例におけるワイヤ送給試験の装置を示す図面である。
【符号の説明】
【００４０】
１  ワイヤ表面
２  ワイヤ長手方向
３  長溝
４  ワイヤ円周方向
５  送給潤滑剤
６  めっき層または鋼素地
７  鋼製外皮
８  フラックス
９  合せ目
１０  ワイヤ送給機
１１  スプール巻きワイヤ
１２  送給ローラ
１３  コンジットケーブル
１４  トーチ
１５  コンジットケーブル屈曲部
１６  鋼板
１７  ワイヤ実速度検出器
１８  ロードセル
特許出願人  日鐵住金溶接工業株式会社
代理人  弁理士    椎  名    彊    他１
【図１】
2010201455.tif 000006
【図２】
2010201455.tif 000007
【図３】
2010201455.tif 000008
【図４】
2010201455.tif 000009